선택 된 양 의 V 2 O 5 입자 및 그래핀 - 수용 V 2 O 5 입자 는 각각 , 이후 에 , 하 기 절차 에 따라 ETPTA - 기반 고탄성 폴리머 - 캡슐 화 미립자 로 각각 제조 되 었 다 : 에 톡 실화 된 트리 메틸 올 프로판 트리 아크릴 레이트 모노머 ( ETPTA , Mw = 428 , Sigma - Aldrich ) 를 3 / 97 ( w / w ) 의 ETPTA / 용매 의 중량 - 기준 조성 비율 로 , 에틸렌 카보 네이트 ( EC ) / 디 에 틸 카보 네이트 ( DEC ) 의 용매 혼합물 중 에 용해 하 였 다 . 후속 하 여 , 벤조일 퍼 옥사이드 ( BPO , ETPTA 함량 에 대해 1 . 0 중량 %) 를 애노드 입자 와 혼합 후 열 가교 반응 을 가능 하 게 하 기 위해 라디칼 개시제 로서 첨가 하 였 다 . 이후 에 , 캐소드 활물질 입자 를 ETPTA 모노머 / 용매 / 개시제 용액 중 에 분산 시켜 슬러리 를 형성 하 고 , 이 를 분무 - 건조 시켜 ETPTA 모노머 / 개시제 의 층 에 의해 완전히 수용 된 활물질 입자 를 함유 하 는 , 완전히 분리 / 단리 된 미립자 를 형성 하 였 다 . 이후 에 , 이 들 미립자 를 60 ℃ 에서 30 분 간 열 적 으로 경화 시켜 고탄성 폴리머 - 기반 캡슐 화 쉘 에 의해 완전히 수용 된 그래핀 - 수용 V 2 O 5 입자 또는 V 2 O 5 입자 를 함유 하 는 캐소드 활물질 을 수득 하 였 다 .